(57)【要約】【課題】ガスタービンエンジンのチタン構成要素を表面処理するための方法を提供する。【解決手段】この方法は、チタン含有表面を有するガスタービンエンジン構成要素を提供することを含む。構成要素を、チタン中に炭素を拡散させるのに十分な温度、および１０００°Ｆ未満に加熱する。炭素を表面中に拡散させて炭化物を形成するために、表面を炭素含有ガスに接触させる。その後、炭化物含有表面を、バインダおよび摩擦改質剤を含む潤滑材で被覆する。バインダは、好ましくは酸化チタンを含み、摩擦改質剤は、好ましくは硫化タングステンを含む。この表面と別のチタン含有表面との間の摩擦係数は、高高度大気中で約０．６未満である。【選択図】図２
2007009329.tif 000002
【特許請求の範囲】
【請求項１】
チタン含有基板を表面処理するための方法であって、
チタン含有表面を有する基板を提供することと、
前記基板を、前記チタン中に炭素を拡散させるのに十分で且つ５３８℃未満の温度に加熱することと、
前記表面を、前記基板中に炭素を拡散させて１つまたは複数の炭化物および格子間炭素を含む表面層を形成するのに十分な時間、炭素含有ガスに接触させることとを含む方法。
【請求項２】
前記基板が、Ｔｉ−６−４、Ｔｉ−１７、Ｔｉ−４−４−２、Ｔｉ−６−２−４−２、Ｔｉ−８−１−１、およびチタン含有超合金からなる群から選択されるチタン含有合金である、請求項１記載の方法。
【請求項３】
前記基板を、前記炭素含有ガスに接触させる前に清浄にすることをさらに含む、請求項１又は２に記載の方法。
【請求項４】
前記炭素含有ガスが、メタン、プロパン、エチレンガス、アセチレン、二酸化炭素、一酸化炭素、およびこれらの組合せからなる群から選択されるガスを含む、請求項１乃至３のいずれか１項に記載の方法。
【請求項５】
前記炭素含有ガスが、アルゴン、ヘリウム、または水素を含む群から選択される非反応性ガスをさらに含む、請求項４記載の方法。
【請求項６】
前記炭素含有ガスがアセチレンである、請求項１乃至３のいずれか１項に記載の方法。
【請求項７】
前記炭素含有ガスが二酸化炭素である、請求項１乃至３のいずれか１項に記載の方法。
【請求項８】
前記炭素含有ガスが一酸化炭素である、請求項１乃至３のいずれか１項に記載の方法。
【請求項９】
前記接触段階が、約１５００時間以下で行われる、請求項１乃至８のいずれか１項に記載の方法。
【請求項１０】
前記接触段階が、約１０００時間以下で行われる、請求項６記載の方法。
【発明の詳細な説明】
【技術分野】
【０００１】
本発明は、チタンおよびチタン合金を表面処理するための方法に関する。特に、本発明は、ガスタービンエンジン構成要素の表面処理に関する。
【背景技術】
【０００２】
ガスタービンエンジンは、一般に、圧縮機内で空気を加圧し、その空気を燃焼器内で燃料と混合させることによって動作する。空気／燃料混合気が点火され、高温の燃焼ガスが生じ、それがタービン区間を通って下流に流れる。圧縮機は通常、圧縮機ディスク内にあり継されたエーロフォイルを有する圧縮機ディスクを備える。圧縮機は、複数のエーロフォイルをそれぞれ有する多数のディスクを備えることができる。
【０００３】
通常、圧縮機ディスクおよびエーロフォイルはそれぞれ、大抵はチタン合金の形でチタンを含む。チタン同士の表面接触は、フレッチング磨耗およびフレッチング疲労を生じやすい。フレッチングとは、通常表面が互いに対して摺動するときに接触表面間の局所的な付着によって生じる、表面の劣化である。フレッチングの問題は、別のチタン含有表面に接触するチタン含有表面を有するシステム内でより重大となる。たとえば、チタン圧縮機ディスクおよびチタンエーロフォイルを含むシステムでは、エーロフォイルのダブテイルが圧縮機ディスクのスロット内で動くことによって、フレッチング疲労が生じることがある。ディスクが高い回転速度で回転するとき、エーロフォイルにかかる遠心力によって、ブレードが外側に動かされ、ダブテイルの表面に沿って摺動する。ディスクが低い回転速度で回転するとき、エーロフォイルにかかる遠心力はより小さく、エーロフォイルが圧縮機ディスクに向かって内側に摺動することがある。ダブテイルシステムでフレッチング疲労を生じる動きの第２の原因は、エーロフォイルからくる振動である。空力力によって、ダブテイルスロット内でエーロフォイルの振動が生じることがある。振動は、エーロフォイルを通ってエーロフォイルのダブテイル部分へと至る、振動数の高い振動に変わる。エーロフォイルが振動するとき、エーロフォイルのダブテイル区間の表面が圧縮機ディスクのスロット表面に対して摺動し、フレッチング疲労を生じる。
【０００４】
フレッチング磨耗および疲労の問題を解決するための試みにおいて、エーロフォイルのチタンダブテイル表面をショットピーニングして、エーロフォイル表面の圧縮応力を生み出すことができる。表面の圧縮応力を増大させることによって硬度が高まり、これにより表面間の付着が低減されることによってフレッチング疲労および磨耗が減少する。しかしショットピーニング加工は、高価な設備での追加加工段階を必要とし、粗さおよび寸法精度にばらつきのある表面を生じることがある。さらに、ショットピーニングされた表面は、フレッチング疲労および磨耗に対する耐性が不十分である。
【０００５】
フレッチング磨耗およびフレッチング問題を解決するための別の試みにおいて、ＣｕＮｉＩｎ被膜、アルミニウム青銅、またはＭｏＳ２潤滑剤で、エーロフォイルのダブテイル表面を被覆して、表面間の付着が生じることが少ない表面を提供することができる。ＭｏＳ２などの潤滑剤を適用することによって、局部的な付着に対する多少の保護が提供されるが、潤滑剤のみ、すなわちさらなる被覆層なしでは、フレッチング疲労および磨耗に対する十分な耐性をもたらすことができない。
【０００６】
浸炭は、表面の硬度を高めるために使用されてきた方法である。これは、磨耗特性を向上させるために鋼の表面を硬化させるためのよく知られた方法である。知られている浸炭方法は、９２７℃（１７００°Ｆ）を超える高温で行われる。高温浸炭方法は、高温下で動作することができる高価かつ特殊な設備を必要とするという欠点を有する。ブレードのダブテイルおよびディスクの高温熱処理には、従来の浸炭手法を使用することができない。
【０００７】
従来技術の欠点をもたず、フレッチング疲労および磨耗を低減させる、安価な低温チタン処理が必要とされている。
【特許文献１】米国特許出願公開第２００４／０２２３８５０号明細書
【特許文献２】米国特許第６，４４７，９２４号明細書
【特許文献３】米国特許出願公開第２００２／０１０８６８２号明細書
【特許文献４】米国特許第６，１９０，１３３号明細書
【特許文献５】米国特許第５，９１０，３７６号公報
【特許文献６】米国特許第５，７９７，２３９号公報
【特許文献７】米国特許第５，５７３，６０４号公報
【特許文献８】米国特許第５，３１５，８２２号公報
【特許文献９】米国特許第５，０７４，９７０号公報
【特許文献１０】米国特許第４，９４３，４８５号公報
【特許文献１１】米国特許第４，７０４，３３６号公報
【特許文献１２】米国特許第３，６２８，９２１号公報
【特許文献１３】欧州特許第１４２２３０７号明細書
【特許文献１４】欧州特許第１３８０６５７号明細書
【特許文献１５】ドイツ国特許第０２８２８３１号明細書
【発明の開示】
【発明が解決しようとする課題】
【０００８】
チタンまたはチタン合金を含む表面に関し、フレッチングを最小限に抑えることができる表面処理方法の提供を課題の一つとする。
【課題を解決するための手段】
【０００９】
本発明は、チタンまたはチタン合金を含むガスタービンエンジン構成要素を表面処理するための方法を含む。この方法は、チタン含有表面を有するガスタービンエンジン構成要素を提供することを含む。構成要素は、チタン中に炭素を拡散させるのに十分な温度で且つ約５３８℃（１０００°Ｆ）未満に加熱される。炭素を表面中に拡散させて炭化物および／または侵入型炭素を形成するために、表面を炭素含有ガスに接触させる。その後、表面間の摩擦係数をさらに低減させるために、炭素含有表面を潤滑剤で被覆することができる。この表面と別のチタン含有表面との間の摩擦係数は、好ましくは約０．６未満である。
【００１０】
本発明によれば、チタンを含む金属表面は、安定した炭化物および／または格子間炭素を制御され予め選択された距離で表面の下に形成し、かつ／または炭素をチタンマトリックス内で格子間に拡散させるために、制御された条件下で、メタン、プロパン、エチレンまたはアセチレンガス、あるいはそれらの組合せなどの炭素含有ガスを浸炭剤として使用して浸炭される。表面中に形成された炭化物によって表面が硬化され、摩擦係数が低下し、フレッチングが低減される。
【００１１】
本発明の別の実施形態は、チタン含有圧縮機ディスクを有するガスタービンエンジン構成要素を含む。圧縮機ディスクは、炭化物および／または侵入型炭素を含有する表面、ならびにその上に、バインダおよび摩擦改質剤を有する潤滑剤被膜を備える。バインダは、好ましくは酸化チタンを含み、摩擦改質剤は、好ましくは硫化タングステンを含む。
【００１２】
本発明の別の実施形態は、チタン含有エーロフォイルを有するガスタービンエンジン構成要素を含む。エーロフォイルは、炭化物および／または侵入型炭素、ならびにその上の潤滑剤被膜を有する１つまたは複数の表面を備える。
【００１３】
本発明は、炭化チタンの形成を意図するが、チタン合金は、たとえばバナジウムなど、その他の炭化物形成要素を含むことができる。たとえば、炭化チタン以外に、本発明に従って処理されるバナジウム含有合金は、炭化バナジウムを含むことができる。
【００１４】
本発明による一実施形態の１つの利点は、本発明による方法によって、表面のフレッチングに対する脆弱性が低減されることである。
【００１５】
本発明の一実施形態の別の利点は、本発明による方法によって、炭化物および／または格子間炭素を有し耐腐食性を有する、硬化された表面がもたらされることである。
【００１６】
本発明の一実施形態の別の利点は、本方法によって、耐侵食性を有する硬化された表面がもたらされることである。
【００１７】
本発明の一実施形態の別の利点は、浸炭が約５３８℃（１０００°Ｆ）未満の低温で行われ、それによって、浸炭区域を製作するために必要とされる設備のコストが低減されることである。
【００１８】
本発明の一実施形態の別の利点は、フレッチング磨耗および疲労を受ける表面を、より低い頻度で交換し、修理コスト及び責任を低減させることができることである。
【００１９】
本発明のその他の特徴および利点は、以下の好ましい実施形態のより詳細な説明を、本発明の原理を例として示す添付の図面と併せて読むことによって明らかになるであろう。
【発明を実施するための最良の形態】
【００２０】
図１は、本発明による、タービンエンジン用の高圧圧縮機の一区間を示す切断図である。圧縮機は、複数のブレード１００を備える。ブレード１００は、エーロフォイル１０１、および圧縮ディスク１０７のダブテイルスロット１０５内に配置されたダブテイル１０３を備える。ブレード１００のダブテイル１０３は、ガスタービンエンジンの動作中にブレード１００を保持する。本発明によるブレード１００および圧縮ディスク１０７はチタンを含み、かつ、浸炭区域４０１（図４〜図９参照）を有する表面を製作するために浸炭された摩擦接触する１つまたは複数の表面を有する。さらに、ダブテイル１０３および圧縮ディスク１０７のダブテイルスロット１０５の、１つまたは複数の表面は、潤滑剤被膜６０１（図６〜図９参照）で被覆できる。図１は、圧縮機ディスク１０７およびブレード１００を示すが、本発明に従って、いかなるチタンまたはチタン合金も処理することができる。
【００２１】
図２は、本発明の一実施形態による圧縮機ディスク１０７を示す斜視図であり、図２は、ブレード１００のダブテイル１０３区間がその中に配置されているダブテイルスロット１０５を示す。ダブテイルスロット１０５の表面は、ブレード１００のダブテイル１０３との摺動摩擦を受け、フレッチングを生じやすい。圧縮機ディスク１０７の表面は、浸炭区域４０１、および好ましくは潤滑剤被膜６０１（図４〜図９参照）を備える。
【００２２】
図３は、本発明の一実施形態による、圧縮機ディスク１０７のダブテイルスロット１０５内に配置されたブレード１００の切断図を示す。スロット１０５の表面の少なくとも一部分は、ダブテイル１０３の表面の少なくとも一部分と摩擦接触する。ガスタービンエンジンが動作するとき、圧縮機ディスク１０７の回転速度の変化によってもたらされる遠心力により、ダブテイル１０３の表面と圧縮機ディスク１０７内のダブテイルスロット１０５の表面との間に摩擦が生じる。ダブテイル１０３の表面とスロット１０５の表面との間の摩擦係数は、好ましくは０．６より低く維持される。好ましくは、摩擦係数は、０．４より低い。より好ましくは、摩擦係数は０．２より低い。摩擦係数の低下は、浸炭により硬化された表面によって生じる。浸炭区域４０１（図４〜図９参照）は、処理されていないチタン含有表面よりもはるかに硬質である。さらに、潤滑剤被膜６０１（図６〜図９参照）を適用することによって、摩擦係数がさらに低減される。摩擦係数のさらなる低下が、潤滑剤被膜６０１の組成の摩擦特性によって生じる。
【００２３】
図４〜図９は、本発明による代替被膜構成を示す、図３の領域３０１から取った拡大断面図を示す。図４〜図９の断面図はそれぞれ、摩擦接触する、圧縮機ディスク１０７のダブテイルスロット１０５とダブテイル１０３を含む。圧縮機ディスク１０７のダブテイルスロット１０５の表面、およびダブテイル１０３の表面は、浸炭区域４０１および潤滑剤被膜６０１をその上に適用することができる、対向表面を形成する。図４〜図９は、浸炭区域４０１および潤滑剤被膜６０１の配置の代替位置を示す。潤滑剤被膜６０１は、ダブテイル１０３、圧縮機ディスク１０７のダブテイルスロット１０５、浸炭ダブテイル１０３、または圧縮機ディスク１０７の浸炭されたダブテイルスロット１０５上、あるいはそれらの組合せ上に堆積させることができる。任意の被膜６０１は、限定はされないが、グラファイト、ＣｕＮｉＩｎ、アルミニウム青銅、またはＭｏＳ２を含むことができる。図４〜図９で、圧縮機ディスク１０７およびダブテイル１０３上の被膜の間に空間を示したが、この空間は被膜の配置を説明するためのものに過ぎない。ダブテイルスロット１０５およびダブテイル１０３の各表面上の被膜システムは、互いに摩擦接触し、そこで、表面が隣接し摺動または摩擦を受ける。また、図４〜図９で示す浸炭区域４０１および潤滑剤被膜６０１の厚さは、説明のためのものに過ぎず、浸炭区域４０１または潤滑剤被膜６０１の相対的な厚さを示すものではない。
【００２４】
図４は、本発明の一実施形態を示す、図３の領域３０１から取った拡大断面図を示す。図４は、圧縮機ディスク１０７のダブテイルスロット１０５と接触する、ダブテイル１０３を含む。圧縮機ディスク１０７のダブテイルスロット１０５の表面４０３、およびダブテイル１０３の表面４０９は、それぞれ浸炭されており、浸炭区域４０１を備える。表面４０５は、圧縮機ディスク上の浸炭被膜４０１の表面を含み、表面４０７と摩擦接触する。表面４０７は、ダブテイル１０３の表面４０９上にある浸炭区域４０１の表面である。図４に示す実施形態は、ダブテイルおよび圧縮機ディスク１０７の両方の上に浸炭区域４０１が設けられており、望ましい摩擦特性を示し互いに対して摺動する硬化された摺動表面がもたらされるという利点を有する。特に、互いに対して摺動する、硬質の、耐摩耗性を有する浸炭区域４０１の組合せによって、低い摩擦係数がもたらされ、フレッチング耐性が高まる。
【００２５】
図５は、本発明の一代替実施形態を示す、図３の領域３０１から取った拡大断面図を示す。図５は、図４に示すような、ダブテイル１０３、および圧縮機ディスク１０７のダブテイルスロット１０５を含む。圧縮機ディスク１０７のダブテイルスロット１０５の表面４０３は浸炭されており、浸炭区域４０１を備える。表面４０５は、圧縮機ディスク１０７のダブテイルスロット１０５上にある浸炭区域４０１の表面を含み、ダブテイル１０３の表面４０９と摩擦接する。図５に示す実施形態は、浸炭区域４０１が、圧縮機ディスク１０７上のみを被覆するという利点を有する。したがって、浸炭区域４０１を圧縮機ディスク１０７およびブレード１００の両方に適用するのに比べ、浸炭区域４０１の適用に必要とされる設備および労力は少ない。
【００２６】
図６は、本発明の一代替実施形態を示す、図３の領域３０１から取った拡大断面図を示す。図６は、図４に示すような、ダブテイル１０３、および圧縮機ディスク１０７のダブテイルスロット１０５を含む。圧縮機ディスク１０７のダブテイルスロット１０５の表面４０３は浸炭されており、浸炭区域４０１を備える。浸炭区域４０１の表面４０５上に、潤滑剤被膜６０１が堆積されている。潤滑剤被膜６０１の表面６０３は、ダブテイル１０３の表面４０９と摩擦接触する。図６の実施形態は、浸炭区域４０１および潤滑剤被膜６０１が、圧縮機ディスク１０７のみを被覆するという利点を有する。したがって、浸炭区域４０１を圧縮機ディスク１０７のダブテイルスロットおよびエーロフォイルの両方に製作するのに比べ、浸炭区域４０１の製作に必要とされる設備および労力が少ない。さらに、より安価で交換が容易なブレード１００が特別に処理されていないとしても、圧縮機ディスク１０７は、フレッチングによる損傷から保護される。浸炭区域４０１および潤滑剤被膜６０１は、ブレード１００に費用を追加することなく、圧縮機ディスク１０７およびブレード１００のシステムの保護を提供する。
【００２７】
図７は、本発明の一代替実施形態を示す、図３の領域３０１から取った拡大断面図を示す。図７は、図４に示すような、ダブテイル１０３、および圧縮機ディスク１０７のダブテイルスロット１０５を含む。ブレード１００のダブテイル１０３の表面４０３は浸炭されており、浸炭区域４０１を備える。浸炭区域４０１の表面４０７上に、潤滑剤被膜６０１が堆積されている。潤滑剤被膜６０１の表面６０３は、圧縮機ディスク１０７のダブテイルスロット１０５の表面４０３と摩擦接触する。図７の実施形態は、浸炭区域４０１および潤滑剤被膜６０１が、ブレード１００のダブテイル１０３のみを被覆するという利点を有する。ダブテイル１０３のみを被覆することは、ブレード１００を、本発明に従って被覆するために圧縮機ディスク１０７から容易に取り外すことができるという利点を有する。本発明の圧縮機ディスク１０７およびブレード１００のシステムは、圧縮機ディスク１０７からブレード１００を取り外すことによって、既存のガスタービンエンジン内に新しく付け替えることができ、圧縮機ディスク１０７をエンジンから取り外す必要がない。この実施形態では、ダブテイル１０３によって、圧縮機ディスク１０７をエンジンから取り外したり交換したりする必要なく、フレッチングに対する耐性がもたらされる。
【００２８】
図８は、本発明の一代替実施形態を示す、図３の領域３０１から取った拡大断面図を示す。図８は、図４に示すような、ダブテイル１０３、および圧縮機ディスク１０７のダブテイルスロット１０５を含む。圧縮機ディスク１０７のダブテイルスロット１０５の表面４０３は浸炭されており、浸炭区域４０１を備える。ダブテイル１０３の表面４０９上に、潤滑剤被膜６０１が堆積されている。潤滑剤被膜６０１の表面６０３は、圧縮機ディスク１０７のダブテイルスロット１０５上にある浸炭区域４０１の表面４０５と摩擦接触する。図８の実施形態は、圧縮機ディスク１０７のダブテイルスロット１０５上に浸炭区域４０１が存在し、表面をフレッチングから保護するという利点を有する。さらに、ブレード１００のダブテイル１０３は、潤滑剤被膜６０１で被覆される。潤滑剤被膜６０１は、ブレード１００を圧縮機ディスク１０７から取り外し、ブレード１００のダブテイル１０３を潤滑剤被膜６０１で被覆することによって、容易に補充することができる。本実施形態の潤滑剤被膜６０１によって、潤滑剤被膜６０１が磨耗して薄くなりまたは磨耗して完全に取れたときに、潤滑剤被膜６０１を容易に補充することが可能になる。
【００２９】
図９は、本発明の一代替実施形態を示す、図３の領域３０１から取った拡大断面図を示す。図９は、図４に示すような、ダブテイル１０３、および圧縮機ディスク１０７のダブテイルスロット１０５を含む。圧縮機ディスク１０７のダブテイルスロット１０５の表面４０３は浸炭されており、浸炭区域４０１を備える。ブレード１００のダブテイル１０３の表面４０９もまた浸炭されており、浸炭区域４０１を備える。潤滑剤被膜６０１が、ブレード１００のダブテイル１０３および圧縮機ディスク１０７のダブテイルスロット１０５両方の上で、浸炭被膜４０１の表面４０７上に堆積されている。圧縮機ディスク１０７のダブテイルスロット１０５上の浸炭区域４０１上にある潤滑剤被膜６０１の表面６０３は、ブレード１００のダブテイル１０３上の浸炭区域４０１上にある潤滑剤被膜６０１の表面６０３と摩擦接触する。図９に示す実施形態は、浸炭区域４０１および潤滑剤被膜６０１が、ブレード１００のダブテイル１０３と圧縮機ディスク１０７上のダブテイルスロット１０５両方の上に存在し、フレッチングに対する追加の保護を両方の表面にもたらすという利点を有する。この実施形態では、これらの被覆は、２つの潤滑剤被膜６０１により、潤滑剤被膜６０１が磨り減ることに対するさらなる保護を有する。さらにこの実施形態によって、硬質の耐摩耗性を有する浸炭区域４０１の対向表面が、互いに対して摺動し、低い摩擦係数をもたらし、フレッチング耐性を向上させることが可能となり、その上に堆積された潤滑剤被膜６０１によって、さらなるフレッチング耐性がもたらされる。
【００３０】
本発明はまた、チタンを含む金属表面を浸炭するための方法を提供する。一実施形態では、ガスタービンエンジン内で使用するための、チタン含有ブレード１００または圧縮機ディスク１０７が浸炭される。本発明による被膜用の表面は、好ましくはチタン合金である。一実施形態では、チタン合金は、約６重量％のアルミニウム、約４重量％のバナジウム、および基本的にチタンである残部を有する、Ｔｉ−６−４チタン合金である。ブレード１００で使用するのに適した他の合金は、限定はされないが、Ｔｉ−４−４−２（約４重量％のアルミニウム、約４重量％のモリブデン、約２重量％のスズ）、Ｔｉ−６−２−４−２（約６重量％のアルミニウム、約２重量％のモリブデン、約４重量％のジルコニウム、および約２重量％のスズ）、Ｔｉ−８−１−１（約８重量％のアルミニウム、約１重量％のモリブデン、および約１重量％のバナジウム）を含む。圧縮機ディスク１０７で使用するのに適した他の合金は、限定はされないが、Ｔｉ−１７（約５重量％のアルミニウム、約４重量％のクロム、約４重量％のモリブデン、約２重量％のジルコニウム、および約２重量％のスズ）、およびＴｉ−６−２−４−２（約６重量％のアルミニウム、約２重量％のモリブデン、約４重量％のジルコニウム、および約２重量％のスズ）を含む。浸炭区域４０１を有するブレード１００と共に使用するための圧縮機ディスク１０７の製作に適した他の合金としては、限定はされないが、ＩＮＣＯＮＥＬ（登録商標）７１８、Ｒ−９５、またはＲ−８８などの、ニッケルベースの合金を含む。ＩＮＣＯＮＥＬ（登録商標）は、ウェストバージニア州ハンティントンのHuntington Alloys Corporation社が所有する、連邦登録商標である。ＩＮＣＯＮＥＬ（登録商標）７１８の組成は、当技術分野ではよく知られており、これは、約１８重量％のクロム、約１９重量％の鉄、約５重量％のニオビウムおよびタンタル、約３重量％のモリブデン、約０．９重量％のチタン、約０．５重量％のアルミニウム、約０．０５重量％の炭素、約０．００９重量％のボロン、最大約１重量％のコバルト、最大約０．３５重量％のマンガン、最大約０．３５重量％のシリコン、最大約０．１重量％の銅、およびニッケルである残部を含む、ニッケルベースの超合金の呼称である。Ｒ９５は、約８％のコバルト、約１３％のクロム、約３．５％のモリブデン、約３．５％のタングステン、約３．５％のアルミニウム、約２．５％のチタン、約３．５％のニオビウム、約０．０３％のボロン、約０．０３％の炭素、約０．０３％のジルコニウム、約０．０１％以下のバナジウム、約０．３％以下のハフニウム、約０．０１％以下のイットリウム、および基本的にニッケルである残部を有する組成を含む。Ｒ−８８は、約１３％のコバルト、約１６％のクロム、約４％のモリブデン、約４％のタングステン、約２％のアルミニウム、約３．７％のチタン、約０．７５％のニオビウム、約０．４％のジルコニウム、約０．０６％の炭素、約０．０１０％のボロンを有し、基本的にニッケルである残部を有する組成を含む。
【００３１】
本発明によれば、チタンを含む金属表面は、安定した炭化物を制御され予め選択された距離で表面の下に形成するために、制御された条件下で、メタン、プロパン、エチレンガス、アセチレン、二酸化炭素、一酸化炭素、またはそれらの組合せなどの炭素含有ガスを浸炭剤として使用して浸炭される。炭化物は、炭化チタン、炭化バナジウム、および、チタン−バナジウム炭化物複合体を含めてそれらの混合物を含むことができる。これらのガスは、組み合わせて混合させることができ、または、浸炭ガスの反応性を制御するために、アルゴン、ヘリウム、または水素など、非反応性のガスをこれらのガスに加えることができる。表面中に形成された炭化チタンによって表面が硬化され、摩擦係数が低下し、フレッチングが減少する。チタンマトリックス中の格子間炭素の濃度および／または存在もまた、プロセスにおける制御要素となり得る。
【００３２】
本発明は、製品の表面を清浄化する段階を含むことができる。製品表面の清浄化は、基板表面から部分的または実質的にすべての酸化物を除去すること、および、浸炭されるべき酸化物が表面から再形成されることを防止することを伴う。浸炭されるべき表面には、好ましくは酸化物が存在しない。酸化物の除去は、基板表面を損傷せずまたはそうでなくても基板表面に悪影響を与えない、機械的または化学的な方法によって実現することができる。機械的または化学的な酸化物除去方法は、限定はされないがグリットブラストまたは化学エッチングを含めて、当技術分野で知られるいかなる酸化物除去方法でもよい。そのような清浄化の後、酸化物の形成を回避しながら、表面を適当な溶液で清浄化することができる。酸化物は回避されるべきであるが、表面のいくつかの部分が浸炭されるのを防ぐために、これらの部分をマスクすることが望ましいことがある。これは、チタン含有表面が他のチタン含有表面と接触しない、かつ／またはフレッチングもしくは磨耗を受けにくいなど、いくつかの理由のうちの１つのために望ましいことがある。したがって、必要に応じて、浸炭を必要としない部分をマスクすることができる。
【００３３】
圧縮機ディスク１０７および／またはブレード１００の表面の部分にマスクを設けることができるが、圧縮機ディスク１０７および／またはブレード１００全体を浸炭することによって、圧縮機ディスク１０７およびブレード１００に所望の表面特性をもたらすことができる。たとえば、浸炭区域４０１を有するブレード１００のエーロフォイル１０１部分は、表面にある炭化物および／または格子間炭素の存在により、耐腐食性とすることができる。耐腐食性は、エーロフォイル１０１および圧縮機ディスクが、水、および／または塩などの腐食促進物質を含む空気と接触する可能性があるため、エーロフォイル１０１および圧縮機ディスク１０７にとって望ましい。さらに、圧縮機ディスク１０７および／またはブレード１００全体の浸炭によって、硬化され耐摩耗性を有する浸炭区域４０１による侵食に対する保護を、圧縮機ディスク１０７およびブレード１００にもたらすことができる。耐侵食性は、砂または埃など研磨物質を含む空気と接触することから、たとえばエーロフォイル１０１および圧縮機ディスク１０７にとって望ましい。したがって、本発明の方法は有利には、圧縮機ディスク１０７および／またはブレード１００全体を被覆するために利用することができる。
【００３４】
清浄化された製品は、次いで浸炭プロセスの実施に適当な炉内に配置される。適当な炉は、真空炉、または制御された雰囲気を維持することができる炉を含む。炉は、チタン中への炭素の拡散を可能にするのに十分な温度、かつ５３８℃（１０００°Ｆ）未満に加熱することができる。好ましくは、炉は４００℃（７５０°Ｆ）に加熱される。チタン含有製品が浸炭温度に到達した後、酸素の導入を防止する何らかの方法によって浸炭ガスを炉内に導入することができる。さらに、浸炭ガスの導入は、炭素含有ガスの濃度を変えることができるようなものであるべきである。浸炭温度までの加熱中および浸炭中は製品表面の酸化および浸炭ガスと酸素の反応が防止されなければならないので、制御された雰囲気を維持する場合、その雰囲気は非酸化雰囲気でなくてはならない。浸炭温度に到達すると、浸炭ガス、すなわちメタン、プロパン、エチレン、またはアセチレンが、炉内に導入される。これらの浸炭ガスは、浸炭温度より低い温度で、水素と共に、または水素を徐々に置き換えるように導入することができるが、過度にすすを形成することになる温度または体積で加えるべきではない。浸炭ガスは、炭素が拡散され、炭化チタンを有する層中に形成され、かつ／または炭素が格子間に拡散されるよう、所望の浸炭に十分な炭素が製品表面上に存在することが保証されるように供給される。炭化物および／または格子間炭素によって、表面の硬度が増大され、フレッチングが低減される。表面の硬度が増大するので、チタン含有表面間の局所的な付着の発生が減少する。局所的な付着の減少によって、フレッチング疲労および磨耗に対するより高い耐性がもたらされる。炭化物層形成の深さが限定されるように、浸炭プロセスの炭素含有ガス中における炭素の持続時間、温度、および濃度を制御することができる。相中に存在する炭素の量は、別のチタン含有表面と接触するときの、チタン含有表面のフレッチングに対する脆弱性を低減させるのに十分である。浸炭区域４０１中に存在する炭素の量は、１０００°Ｆを超える温度などの高温で浸炭された、従来の浸炭表面中に存在する炭素の量よりも多い。
【００３５】
浸炭は、所望の浸炭深さに到達するまで続行され、到達された時点で、不活性ガスを炉内に導入することによって操作を停止させる。浸炭深さは、温度、時間および濃度に依存しており、結果的に得られる深さは、物質移動の法則、特に、フィックの第１および第２拡散法則に従うことがある。炭素が拡散する温度よりも製品の表面温度が低くなると、浸炭が止まる。浸炭深さは、製品が炭素含有ガスに暴露される時間、炭素含有ガス中の炭素濃度、および製品の温度を含めて、様々な要因に基づいて変わる。浸炭被膜４０１のための好ましい深さは、0.0254cm（0.01インチ）以下である。より好ましくは、0.00254cm（0.001インチ）以下である。本発明による浸炭プロセスは、所望の浸炭被覆４０１深さを達成するために、約１５００時間以下の時間で行われる。好ましくは、浸炭は約１０００時間以下の時間で行われる。
【００３６】
浸炭プロセスは、浸炭ガスのチャンバをパージすることによって完了する。これは、浸炭ガスの流れを停止し、不活性ガス、すなわち窒素または水素をチャンバ内に導入することによって実現することができる。これはまた、製品を冷却する働きをする。表面上に存在するいかなるマスクも除去することができる。
【００３７】
当業者には認識されるように、いくつかの操作パラメータを変えることができ、したがって、所望の炭化物層厚さが制御されるように、それらのパラメータを制御しなければならない。それらのパラメータは、限定はされないが、ガス分圧を決定するガス流量、温度、炉のタイプ、作業区域のサイズ、作業装填物、および時間を含む。
【００３８】
加工および冷却の後、複数の製品を含むことがある作業装填物を、作業区域から取り出すことができる。いかなる任意のマスキングも、随意の潤滑剤被膜６０１を適用する前または後に除去することができる。マスキングは、化学的ストリッピング、ブラスティングなどの機械的手段、またはマスキング材料に適合するその他の知られた方法など、基板表面に悪影響を及ぼさないいかなる適当な方法によって除去することもできる。
【００３９】
チタンを含む圧縮機ディスク１０７およびエーロフォイル１０１は、本発明の方法で使用するのに特に適している。浸炭された圧縮機ディスク１０７、および／または潤滑剤被膜６０１で被覆されたダブテイル１０３は、望ましい摩擦特性をもたらす。本発明は、比較的硬質の浸炭区域４０１と、磨耗しやすい表面上に配置することができる比較的軟質の滑らかな潤滑剤被膜６０１との組合せを利用する。適当な表面は、ガスタービンエンジンの圧縮機内の構成要素の表面を含む。浸炭区域４０１によって、圧縮機ディスク１０７とブレード１００の間の摩擦係数が低下する。潤滑剤被膜６０１によってさらに、圧縮機ディスク１０７とブレード１００の間の摩擦係数が低下し、表面間の付着が減少し、それによってフレッチングが減少する。
【００４０】
好ましくは、摩擦係数は、ダブテイルスロット１０５およびダブテイル１０３の磨耗システム内で、０．６以下、好ましくは０．４以下に維持される。より好ましくは、摩擦係数は、ダブテイルスロット１０５およびダブテイル１０３の磨耗システム内で、０．２以下に維持される。摩擦係数は、互いに摩擦し合う２つの面の間で測定される。図４〜図９に示す本発明の実施形態で、ブレード１００のダブテイル１０３と圧縮機ディスク１０７のダブテイルスロット１０５の間の摩擦係数は、約０．６以下である。圧縮機ディスク１０７およびブレード１００は、限定はされないが、金属および金属合金を含めていかなる適当な材料で製作することもできる。好ましい材料は、チタンおよびその合金を含む。その他の適当な合金は、限定はされないが、ＩＮＣＯＮＥＬ（登録商標）７１８など、ニッケルベースの合金を含む。さらに、圧縮機ディスク１０７は、Ｒ−９５およびＲ−８８など、ニッケルベースの合金で製作することができる。
【００４１】
本発明の別の実施形態では、被膜システムにさらなる望ましい特性をもたらすために、潤滑剤被膜６０１に添加剤を含むことができる。さらなる添加剤は、より高い滑性、潤滑剤被膜６０１の表面に対するより高い付着度、または被膜のより高い均質性などの、望ましい特性を組成物にもたらす添加剤である。さらなる適当な添加剤は、限定はされないが、ポリテトラフルオロエチレン、定着剤、分散剤、およびそれらの組合せを含む。さらなる添加剤の例として、グラファイト、硫化モリブデン、二セレン化モリブデン、および銅が挙げられる。
【００４２】
本発明での用途が見出される代替システムは、アクチュエータ機構、エンジン内の他の部分のダブテイル表面、および低い摩擦係数が必要とされるまたは望ましいその他の表面を含めて、ガスタービンエンジンのチタン含有構成要素を含む。特に、本発明は、１つのチタン含有表面が第２のチタン含有表面に対して摺動する応用例を含めて、フレッチングが生じやすい応用例における用途が見出される。摩擦接触する表面の片方または両方を処理することによって、摩擦係数が低下し、フレッチング疲労および磨耗も低減される。
【００４３】
本発明を好ましい実施形態を参照しながら説明してきたが、本発明の範囲から逸脱することなく、様々な変更を加えることができ、同等物でその要素を置き換えることができることが、当業者には理解されるであろう。さらに、特定の状況または材料を本発明の教示に適合させるために、その基本的な範囲から逸脱することなく多くの修正を加えることができる。したがって、本発明は、本発明を実施するために意図された最良の形態として開示した特定の実施形態に限定されるものではなく、添付の特許請求の範囲の範囲に包含されるすべての実施形態を含むものである。
【図面の簡単な説明】
【００４４】
【図１】本発明によるタービンエンジンの、知られている高圧圧縮機の区間を示す切断図である。
【図２】本発明の一実施形態による圧縮機ディスクの斜視図である。
【図３】本発明による、圧縮機ディスクのスロット内に配置されたエーロフォイルダブテイルを示す切断図である。
【図４】本発明の一実施形態を示す、図３から取った拡大断面図である。
【図５】本発明の一代替実施形態を示す、図３から取った拡大断面図である。
【図６】本発明の一代替実施形態を示す、図３から取った拡大断面図である。
【図７】本発明の一代替実施形態を示す、図３から取った拡大断面図である。
【図８】本発明の一代替実施形態を示す、図３から取った拡大断面図である。
【図９】本発明の一代替実施形態を示す、図３から取った拡大断面図である。
【符号の説明】
【００４５】
１００  ブレード
１０１  エーロフォイル
１０３  ダブテイル
１０５  ダブテイルスロット
１０７  圧縮機ディスク
３０１  領域
４０１  浸炭区域
４０３  表面
４０５  表面
４０７  表面
４０９  表面
６０１  潤滑剤被膜
６０３  表面
【図１】
2007009329.tif 000003
【図２】
2007009329.tif 000004
【図３】
2007009329.tif 000005
【図４】
2007009329.tif 000006
【図５】
2007009329.tif 000007
【図６】
2007009329.tif 000008
【図７】
2007009329.tif 000009
【図８】
2007009329.tif 000010
【図９】
2007009329.tif 000011